(57)【要約】      （修正有）【課題】印画後の見当ズレを抑制する熱転写リボンと熱転写受像紙のセットを提供する。【解決手段】熱転写リボン１０と熱転写受像紙のセットであって、熱転写リボン１０は、基材１１と、基材１１の一方の面上に設けられた染料層１２と、基材１１の他方の面上に設けられた耐熱滑性層１３とを、少なくとも備え、染料層１２の表面におけるＳｉの元素比率、すなわち表面Ｓｉ量％が、４．０％以上７．０％未満であり、熱転写受像紙は、支持体の一方の面上に、接着層、プラスチックフィルム層、プライマ層及び受像層をこの順に備え、且つ、支持体の他方の面上に、グリップ層を有し、グリップ層が、結晶化度５５％以上のポリエチレン樹脂からなる。【選択図】図１
2020015255.tif 000002
【特許請求の範囲】
【請求項１】
熱転写リボンと熱転写受像紙のセットであって、前記熱転写リボンは、基材と、前記基材の一方の面上に設けられた染料層と、前記基材の他方の面上に設けられた耐熱滑性層とを、少なくとも備え、前記染料層の表面におけるＳｉの元素比率、すなわち表面Ｓｉ量％が、４．０％以上７．０％未満であり、
前記熱転写受像紙は、支持体の一方の面上に、接着層、プラスチックフィルム層、プライマ層及び受像層をこの順に備え、且つ、支持体の他方の面上に、グリップ層を有し、前記グリップ層が、結晶化度５５％以上のポリエチレン樹脂からなることを特徴とする熱転写リボンと熱転写受像紙のセット。
【請求項２】
前記染料層が、シリコーン系離型剤を含むことを特徴とする請求項１に記載の熱転写リボンと熱転写受像紙のセット。
【発明の詳細な説明】
【技術分野】
【０００１】
本発明は、熱転写リボンと熱転写受像紙のセットに関する。
【背景技術】
【０００２】
従来から、文字又は画像等を被転写体に形成する印刷方式として、昇華型熱転写方式、溶融型熱転写方式等が採用されている。
【０００３】
昇華型熱転写方式は、熱転写リボンにおける染料層と、熱転写受像紙における受像層とを互いに重ね合わせ、次いで、電気信号により発熱が制御されるサーマルヘッドによって熱転写リボンを加熱することで、染料層中の染料を昇華させて受像層へ移行させ、受像層上に所望の文字、画像等を形成させる。
【０００４】
昇華型熱転写方式は、昇華型の染料を用いて濃度階調を自由に調整できることから、自然画を比較的忠実に再現することができる。
【０００５】
上述のような昇華型熱転写方式や溶融型熱転写方式などの熱転写方式では、種々の問題が存在している。
【０００６】
例えば、熱転写で印画する場合に、面順次に各色を重ね合わせる方式で印画されるが、この方式では、画面毎にカラー画像を形成するため、熱転写受像シートが往復運動して、順次一方向に巻き取られる熱転写リボンから一色ごとに画像が転写され、各色が重ねあわされる。
【０００７】
この方式の長所は、印画スピードが速く、シリアル方式で見られる行間の重なりが無いため、位置精度さえ出れば、綺麗な画像を形成することができる。
【０００８】
しかし、一方でこの方式の短所として、熱転写受像紙が往復運動するため、紙の位置決め精度に乏しく、いわゆる見当ズレが起こりやすいこと、及び印画プリンタの小型軽量化や低価格化を図りにくいことの問題を挙げることができる。
【０００９】
また、これらの搬送性を決めるグリップローラは経時劣化等で、錆付きなどが生じることがあり、このような経時劣化が起きた時には、搬送性能が悪化し見当ズレを起こす場合がある。このような環境下においても正常に印画する性能が必要である。
【先行技術文献】
【特許文献】
【００１０】
【特許文献１】特開平１１−１１５３２８号公報
【発明の概要】
【発明が解決しようとする課題】
【００１１】
しかしながら、特許文献１では、背面層のグリップ層の軟化点を指定し、見当ズレを抑制する効果が記載されているが、メディア全体でみた場合に印画時の熱転写リボン側の効果の記載がなく、見当ズレを抑制する点に関しては対策が不十分である。
【００１２】
本発明は、このような事情に鑑みてなされたものであり、熱転写受像紙の搬送性を向上させ、見当ズレを防ぐことができる熱転写リボン及び熱転写受像紙のセットを提供することを目的とする。
【課題を解決するための手段】
【００１３】
本発明は、上記課題を解決するためになされたもので、すなわち請求項１に記載の発明は、熱転写リボンと熱転写受像紙のセットであって、前記熱転写リボンは、基材と、前記基材の一方の面上に設けられた染料層と、前記基材の他方の面上に設けられた耐熱滑性層とを、少なくとも備え、前記染料層の表面におけるＳｉの元素比率、すなわちＳｉ量％が、４．０％以上７．０％未満であり、前記熱転写受像紙は、支持体の一方の面上に、接着層、プラスチックフィルム層、プライマ層及び受像層をこの順に備え、且つ、支持体の他方の面上に、グリップ層を有し、前記グリップ層が、結晶化度５５％以上のポリエチレン樹脂からなることを特徴とする熱転写リボンと熱転写受像紙のセットである。
【００１４】
請求項２に記載の発明は、前記染料層が、シリコーン系離型剤を含むことを特徴とする請求項１に記載の熱転写リボンと熱転写受像紙のセットである。
【発明の効果】
【００１５】
本発明に係る熱転写と熱転写受像紙をセットとして用いることで、見当ズレを抑制し、プリンタの動作性不良を発生させず、熱転写受像紙の搬送性を向上させることができる。
【図面の簡単な説明】
【００１６】
【図１】熱転写リボンの一実施形態を示す模式断面図である。
【図２】熱転写受像紙の一実施形態を示す模式断面図である。
【発明を実施するための形態】
【００１７】
以下、図面を適宜参照しながら、本発明の実施形態について詳細に説明する。
【００１８】
なお、本実施の形態は、発明の趣旨をより良く理解させるために具体的に説明するものであり、特に指定のない限り、本発明を限定するものではない。
【００１９】
＜熱転写リボン＞
図１は、熱転写リボンの一実施形態を示す模式断面図である。図１に示すように、熱転写リボン（１０）は、基材（１１）と、基材（１１）の一方の面上に設けられた染料層（１２）と、基材（１１）の他方の面上に設けられた耐熱滑性層（１３）と、を備える。
【００２０】
染料層（１２）は、例えば、イエロー染料層（１４）、マゼンタ染料層（１５）及びシアン染料層（１６）がこの順に繰り返して配列されていても良い。
【００２１】
また、図１に示すように、上述のような染料層（１２）に並んで、オーバーコート剥離層（１７）及びオーバーコート接着層（１８）からなるオーバーコート層（１９）が、順次に設けられていても良い。
【００２２】
このように染料層（１２）、オーバーコート層（１９）が設けられた熱転写リボンを用いた場合、後述する熱転写受像紙に印画画像を形成する際には、印画画像を形成する一つの領域に対して、イエロー染料層（１４）、マゼンタ染料層（１５）及びシアン染料層（１６）、オーバーコート層（１９）が、この順に接し、任意のパターン状に染料の移行ないし転写がなされることで、各染料の画像パターンが重ねて転写され、印画画像における色が表現される。
【００２３】
基材（１１）としては、熱転写リボンの基材として使用できるものであれば、特に制限はないが、機械的強度が高く、表面が平滑であるものが良く、例えば、ポリエチレンテレフタレートフィルム、ポリエチレンナフタレートフィルムなどのポリエステルフィルム、
ポリスチレンフィルム、ポリサルフォンフィルム、ポリイミドフィルム、ポリカーボネートフィルム、ポリプロピレンフィルム等のプラスチックフィルムを好ましく用いることができる。特にポリエステルフィルムに分類されるポリエチレンテレフタレート（ＰＥＴ）フィルムは、比較的安価であり、更に強度が高く、薄いフィルムを形成できることから、より好ましい。
【００２４】
このような基材（１１）の厚さは、特に制限はなく、例えば１〜５０μｍである。機械的強度を確保しつつ、熱に対する印字感度を良好に保つ観点から、３〜１０μｍが好ましい。
【００２５】
染料層（１２）は、耐熱性、染料堅牢性、染料の染着性能等の性能バランスの観点から、バインダ樹脂として、ポリビニルアセタール樹脂やセルロース系樹脂などが望ましい。ポリビニルアセタール樹脂とは、ポリビニルアルコールにアルデヒド類などを反応させてアセタール化した樹脂であり、ポリビニルホルマール樹脂やポリビニルアセトアセタール樹脂、ポリビニルブチラール樹脂などを例示することができる。これらの樹脂は、単独あるいは混合物などとして用いることができる。
【００２６】
このようなバインダ樹脂には、必要に応じて架橋構造が形成されていても良い。例えば、水酸基を含むバインダ樹脂などに、イソシアネート架橋剤などを添加し、反応させることで、ウレタン構造からなる架橋構造を形成することができる。
【００２７】
イソシアネート架橋剤としては、イソシアネート基を分子内に少なくとも１つ以上有する化合物で構成されており、例えば、トリレンジイソシアネート（ＴＤＩ）系、ヘキサメチレンジイソシアネート（ＨＤＩ）系、メチレンジフェニルジイソシアネート（ＭＤＩ）系、キシリレンジイソシアネート（ＸＤＩ）系等が挙げられる。
【００２８】
上述のようなバインダ樹脂中に添加される染料としては、熱転写リボンに用いられる昇華性染料を特に制限なく使用することができ、例えば、ジアリールメタン系、トリアリールメタン系、チアゾール系、メチン系、アゾメタン系、キサンテン系、アキサジン系、チアジン系、アジン系、アクリジン系、アゾ系、スピロジピラン系、イソドリノスピロピラン系、フルオラン系、ローダミンダクタム系、アントラキノン系等が挙げられる。
【００２９】
より具体的には、イエロー染料層（１４） に用いられるイエロー染料としては、Ｃ．１．ソルベントイエロー１４ ，Ｃ．１．ソルベントイエロー１６，Ｃ．１．ソルベントイエロー２９，Ｃ．１．ソルベントイエロー３０，Ｃ．１．ソルベントイエロー３３，Ｃ．１．ソルベントイエロー５６，Ｃ．１．ソルベントイエロー９３等、Ｃ．Ｉ．デイスパースイエロー７，Ｃ．Ｉ．デイスパースイエロー３３，Ｃ．Ｉ．デイスパースイエロー６０，Ｃ．Ｉ．デイスパースイエロー１４１，Ｃ．Ｉ．デイスパースイエロー２０１，Ｃ．Ｉ．デイスパースイエロー２３１等が挙げられる。
【００３０】
マゼンダ染料層（１５） に用いられるマゼンダ染料としては、Ｃ．Ｉ．ソルベントレッド１８，Ｃ．Ｉ．ソルベントレッド１９，Ｃ．Ｉ．ソルベントレッド２７，Ｃ．Ｉ．ソルベントレッド１４３，Ｃ．Ｉ．ソルベントレッド１８２等、Ｃ．Ｉ．デイスパースレッド６０，Ｃ．Ｉ．デイスパースレッド７３，Ｃ．Ｉ．デイスパースレッド１３５，Ｃ．Ｉ．デイスパースレッド１６７等、Ｃ．Ｉ．デイスパースバイオレット１３，Ｃ．Ｉ．デイスパースバイオレット２６，Ｃ．Ｉ．デイスパースバイオレット３１，Ｃ．Ｉ．デイスパースバイオレット５６等が挙げられる。
【００３１】
また、シアン染料層７に用いられるシアン染料としては、Ｃ．Ｉ．ソルベントブル−１１，Ｃ．Ｉ．ソルベントブル−３６，Ｃ．Ｉ．ソルベントブル−６３，Ｃ．Ｉ．ソルベントブル−１０５等、Ｃ．Ｉ．デイスパースブルー２４，Ｃ．Ｉ．デイスパースブルー７２，Ｃ．Ｉ．デイスパースブルー１５４，Ｃ．Ｉ．デイスパースブルー３５４等が挙げられる。
【００３２】
染料の含有量は、バインダ樹脂全質量を基準として、例えば、１〜１０質量％であっても良く、更には３〜８質量％であっても良い。
【００３３】
本発明の効果を得るためには、染料層（１２）に対して、Ｓｉ元素を有する化合物であるシリコーン系離型剤の添加が必要である。
【００３４】
シリコーン系離型剤としては、従来公知の変性シリコーンオイルを例示することができ、例えば、アミノ変性シリコーン、エポキシ変性シリコーン、カルボキシ変性シリコーン、カルビノール変性シリコーン、メタクリル変性シリコーン、メルカプト変性シリコーン、フェノール変性シリコーンなどの反応性シリコーンオイルや、アルキル変性シリコーン、ポリエーテル変性シリコーン、フェニル変性シリコーン、メチルスチリル変性シリコーン、高級脂肪酸エステル変性シリコーン、親水性特殊変性シリコーン、フッ素変性シリコーンなどのような非反応性シリコーンオイルなどを挙げることができる。
【００３５】
また、本発明の効果を得るためには、さらにＸ線光電子分光分析法によって計測される表面Ｓｉ量％（表面におけるＳｉの元素比率）が、４．０％以上７．０％未満であることが重要である。
【００３６】
これを達成するためには、適切な含有量と乾燥温度条件等によってコントロールができる。例えば表面Ｓｉ量を高くしたい場合にはシリコーンオイルを多く含有させ、さらに乾燥温度を高く設定させることで可能である。また、表面Ｓｉ量を低く設定する場合には、シリコーンオイルを少なく含有させ、乾燥温度を低温とすることで実現が可能である。
【００３７】
表面Ｓｉ量が４．０％未満の場合には、熱転写時のリボン３と受像層１５との界面における剥離性能が悪化し、見当ズレが発生する。一方で、表面Ｓｉ量が７．０％以上の場合には、昇華型プリンタのイニシャライズ動作にて、リボン帯電が発生しやすくなり、帯電によってプリンタ内部のプラスチック樹脂との貼り付きが生じる。
【００３８】
その結果、イニシャライズ動作が終了できずに停止してしまう現象が発生する。これは、表面Ｓｉ量が多くなることによってプリンタ内部で使用されるリボン直下に設置されたプラスチックカバー等との摩擦帯電によって帯電が大きくなることによって発生していると考えられる。
【００３９】
染料層（１２）を形成する方法としては、特に制限されないが、例えば、溶剤中に上述した各成分を添加して染料層塗布液を作製し、得られた染料層塗布液を上述した基材（１１）の一方の面上にグラピアコート法等により塗布した後、乾燥する方法が挙げられる。
【００４０】
溶剤としては、特に制限されないが、例えばメチルエチルケトン、トルエン、シクロヘキサノン、ブチルセロソルブ等が挙げられる。
【００４１】
染料層（１２）の厚さは、特に制限はなく、例えば０．５〜２．０μｍである。印刷面の外観に不具合がないレベルで厚みを決定することができる。
【００４２】
図１に示したオーバーコート層（１９）は、オーバーコート剥離層（１７）ならびにオーバーコート接着層（１８）とからなり、オーバーコート剥離層（１７）は、印画物の保護をするためのコート層として用いられ、基材からの熱時剥離が軽いものが使用される。
オーバーコート剥離層（１７）としては、例えば、アクリルポリオール、ポリエステルポリオールなどのポリオール系樹脂をはじめ、いわゆるアクリル系樹脂、ポリエステル系樹脂、ポリカーボネート樹脂、ウレタン系樹脂、セルロース系樹脂などの各種樹脂を単独あるいは混合物などとして用いることができる。
【００４３】
オーバーコート接着層（１８）は、オーバーコート剥離層（１７）と、後述する熱転写受像紙の受像層と、を接着するための層であり、用いる材料としては、例えば、ポリスチレンなどのスチレン系樹脂、ポリメタクリル酸メチル、ポリアクリル酸エチル等のアクリル系樹脂、ポリ塩化ビニル、ポリ酢酸ビニル、塩化ビニル−酢酸ビニル共重合体、ポリビニルブチラール等のビニル系樹脂、ポリエステル系樹脂、ポリアミド樹脂、エポキシ樹脂、ポリウレタン樹脂、石油樹脂、アイオノマー、エチレン−アクリル酸共重合体、エチレン−アクリル酸エステル共重合体、セルロース系樹脂等の各種合成樹脂や天然樹脂、ポリイソブチレンゴム、ブチルゴムなどのゴム類や塩素化ポリオレフィンなどを例示することができ、これらの各種材料を単独あるいは混合物などとして用いることができる。
【００４４】
また、オーバーコート層（１９）は、オーバーコート剥離層（１７）あるいはオーバーコート接着層（１８）の少なくともいずれかの層に、紫外線吸収剤やワックス類などの添加剤が添加されていても良い。
【００４５】
紫外線吸収剤としては、従来公知の紫外線吸収剤をいずれも用いることができ、例えば、ベンゾフェノン系やベンゾトリアゾール系、トリアジン系などを挙げることができ、これらの各種紫外線吸収剤を単独あるいは２以上の混合物として用いることができる。
【００４６】
耐熱滑性層（１３）は、サーマルヘッドと熱転写リボン（１０）との間の熱による固着を防ぐために設けられるものであり、例えば、バインダ樹脂、滑剤、研磨剤等を含んでいる。
【００４７】
耐熱滑性層（１３）のバインダ樹脂としては、例えば、ポリビニルブチラール樹脂、ポリビニルアセトアセタール樹脂、ポリエステル樹脂、塩化ビニル−酢酸ビニル共重合体、ポリエーテル樹脂、ポリブタジエン樹脂、アクリルポリオール、ポリウレタンアクリレート、ポリエステルアクリレート、ポリエーテルアクリレート、エポキシアクリレート等のアクリル系樹脂、ニトロセルロース、酢酸セルロースなどのセルロース系樹脂、ポリアミド樹脂、ポリイミド樹脂、ポリアミドイミド樹脂、ポリカーボネート樹脂などを例示することができ、中でも水酸基を含む熱可塑性樹脂、例えば、ポリビニルブチラール、ポリビニルアセトアセタール、ポリエステルポリオール、アクリルポリオール、ポリエーテルポリオール、ウレタンポリオール等の熱可塑性樹脂と、イソシアネート架橋剤との反応生成物を用いることができる。
【００４８】
水酸基を含む熱可塑性樹脂としては、アクリルポリオールを用いることが好ましく、この時のアクリルポリオールとしては、できるだけ高分子量であることがより好ましい。イソシアネート架橋剤としては、先に染料層（１２）のところで例示したイソシアネート架橋剤をいずれも用いることができ、多価イソシアネートを用いても良い。
【００４９】
滑剤としては、例えば、動物系ワックス、植物系ワックス等の天然ワックス、合成炭化水素ワックス、脂肪族アルコールと酸系ワックス、脂肪酸エステルとグリセライト系ワックス、合成ケトン系ワックス、アミン及びアマイド系ワックス、塩素化炭化水素系ワックス、α−オレフィン系ワックス等の合成ワックス、ステアリン酸ブチル、オレイン酸エチル等の高級脂肪酸エステル、ステアリン酸ナトリウム、ステアリン酸亜鉛等の高級脂肪酸金属塩、長鎖アルキルリン酸エステル、ポリオキシアルキレンアルキルアリールエーテルリン酸エステルなどのリン酸エステル類などを例示することができる。
【００５０】
中でも、リン酸エステル類を好ましく用いることができ、リン酸エステルは、例えばリン酸１分子当たり３箇所のリン酸基のうち、エステル化が１箇所又は２箇所なされている構造を有していても良い。
【００５１】
リン酸エステルとしては、飽和アルコール（例えば、ステアリルアルコール、ラウリルアルコール等）又は不飽和アルコール（例えば、オレイルアルコール等） のアルキレンオキサイド付加物とリン酸とのモノエステル又はジエステルが好ましく、該アルキレンオキサイドとしてはエチレンオキサイドが好ましく、付加数は１〜２０が好ましく、１〜８がより好ましい。
【００５２】
研磨剤は、熱転写プリンタのサーマルヘッドと接する耐熱滑性層又は他の層から発生する印画カスを除去する役割を有する。研磨剤としては、例えば酸化マグネシウムが挙げられる。酸化マグネシウムは公知の方法により製造されたものを用いることができ、例えば、マグネシウムの炭酸塩、硝酸塩、水酸化物等を焼成して加水分解する方法、マグネシウムを気相酸化する方法などが挙げられる。
【００５３】
研磨剤としては、上記酸化マグネシウムのほかに、シリカ等の酸化物、タルク、カオリン等の粘土鉱物、炭酸カルシウム、炭酸マグネシウム等の炭酸塩、水酸化アルミニウム、水酸化マグネシウム等の水酸化物、硫酸カルシウム等の硫酸塩、グラファイト、硝石、窒化ホウ素等の無機微粒子、アクリル樹脂、フッ素樹脂、シリコーン樹脂、フェノール樹脂、アセタール樹脂、ポリスチレン樹脂、ナイロン樹脂等の有機樹脂微粒子、これらを架橋剤と反応させた架橋樹脂微粒子などが挙げられる。
【００５４】
耐熱滑性層（１３）を形成する方法としては、特に制限されないが、例えば、上述した各成分を含む混合物を作製し、上述した基材（１１）の一方の面上に塗布した後、乾燥する方法が挙げられる。
【００５５】
耐熱滑性層（１３）の厚さは、特に制限はなく、例えば１．０〜１．５μｍである。
【００５６】
本実施形態に係る熱転写リボンは、上述した基材、染料層及び耐熱滑性層のほかに、必要に応じて離型層を設けてもよい。この場合の熱転写リボンは、例えば、基材の一方の面上に、染料層（１２）と、離型層とがこの順に繰り返して配列され、この離型層の上に、例えば、オーバーコート層などが形成されていても良い。
【００５７】
＜熱転写受像紙＞
図２は、熱転写受像紙の一実施形態を示す模式断面図である。図２に示すように、熱転写受像紙（２０）は、支持体（２１）の一方の面上に、接着剤層（２２） 、プラスチックフィルム層（２３）、プライマ層（２４）及び受像層（２５）をこの順に備え、且つ、支持体（２１）の他方の面上に、グリップ層（２６）をこの順に備える。
【００５８】
支持体（２１）としては、熱転写受像紙の支持体として使用できるものであれば特に制限はないが、熱転写において、加熱された状態でも取扱い上支障のない程度の機械的強度を有するものが好ましい。
【００５９】
このような支持体（２１）としては、例えばコンデンサーペーパー、グラシン紙、硫酸紙、合成紙（ポリオレフィン系、ポリスチレン系など）、上質紙、アート紙、コート紙、レジンコート紙、キャストコート紙、壁紙、裏打用紙、合成樹脂又はエマルジョン含浸紙、合成ゴムラテックス含浸紙、合成樹脂内添紙、板紙等、セルロース繊維紙、あるいはポリエステル、ポリアクリレート、ポリカーボネート、ポリウレタン、ポリイミド、ポリエーテルイミド、セルロース誘導体、ポリエチレン、エチレン−酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルケトン、ポリサルフォン、ポリエーテルサルフォン、テトラフルオロエチレン、パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等のフィルム等が挙げられる。中でも、紙、上質紙、クレーコート紙等を好適に用いることができる。
【００６０】
支持体（２１）の厚さは、特に制限はなく、例えば５０〜１５０μｍである。
【００６１】
接着剤層（２２）としては、特に制限されないが、例えば低密度ポリエチレン樹脂や高密度ポリエチレン樹脂、あるいはこれらの混合物などにより構成されていてもよい。接着剤層（２２）は、紙との接着性の観点から、低密度ポリエチレンが望ましい。厚さは、特に制限されるものではなく、例えば１μｍ〜３０μｍであっても良い。
【００６２】
プラスチックフィルム層（２３）としては、印画濃度を高く保つために例えばミクロボイドを含むフィルムであることが望ましい。例えば、発泡延伸ポリプロピレン（発泡ＯＰＰ）、発泡ポリエチレンテレフタレート（発泡ＰＥＴ）などが挙げられる。
【００６３】
プラスチックフィルム層（２３）の厚さは、特に制限されるものではなく、例えば１２μｍ〜５０μｍであることが望ましい。
【００６４】
プライマ層（２４）としては、特に制限はないが、受像層（２５）と、プラスチックフィルム層（２３）との接着性を付与するために用いられる。
【００６５】
プライマ層（２４）は、水系溶剤に水溶性樹脂や水溶性高分子を溶解あるいは分散した水系コーティング剤、あるいは水性エマルジョンなどから構成される水系コーティング剤などをコーティングすることによって形成することができる。
【００６６】
水溶性樹脂または水溶性高分子としては、ポリビニルピロリドン、ポリビニルアルコール、ポリアクリル酸、ポリアクリル酸エステル、ポリアクリル酸エステル共重合体、ポリメタクリル酸などの水溶性のアクリル樹脂、ゼラチン、澱粉、カゼインおよびこれらの変性物などを挙げることができるが、これらに限定されるものではない。
【００６７】
また、水性エマルジョンの例としては、ポリオレフィンエマルジョン、塩化ビニル樹脂エマルジョン、塩化ビニル−酢酸ビニル樹脂エマルジョン、塩化ビニル−アクリル樹脂エマルジョンなどの塩化ビニル系樹脂エマルジョン、アクリル系樹脂エマルジョン、ウレタン系樹脂エマルジョンなどを挙げることができる。
【００６８】
これらの各種樹脂あるいは高分子は、それぞれ単独で用いられても良いし、混合物などとして用いられても良い。
【００６９】
これらの中で、例えば、ウレタン系樹脂エマルジョン、ゼラチン等をメインのバインダ組成物として構成されても良い。
【００７０】
また、プライマ層（２４）には、必要に応じて、架橋剤や酸化防止剤、蛍光染料や、公知添加剤を含有していても良い。
【００７１】
架橋剤を添加する場合、一般的な架橋剤としては、水系塗料で使用できる材料が用いら
れ、アジリジン系、カルボジイミド系、オキサゾリン系等が用いられる。
【００７２】
プライマ層（２４）の厚さも特に制限されるものではなく、例えば０．５〜１０μｍであってもよい。
【００７３】
受像層（２５）は、上述の熱転写リボン（１０）から放出される昇華性染料を受容して染着させる機能を有し、有機溶剤を溶媒または分散媒とする溶剤系コーティング剤をコーティングして形成することも可能であるが、環境問題等を考慮すると有機溶剤を低減することが望ましく、また熱転写受像シートを開梱して使用する際の溶剤臭を低減するという観点からも水系溶剤を溶媒または分散媒とする水系コーティング剤をコーティングして形成することが望ましい。
【００７４】
水系コーティング剤としては、水性の樹脂エマルジョンを好ましく用いることができ、ポリエステル系樹脂エマルジョン、アクリル系樹脂エマルジョン、塩化ビニル系樹脂エマルジョン、塩化ビニル−酢酸ビニル樹脂エマルジョン、塩化ビニル−アクリル樹脂エマルジョンなどの塩化ビニル系樹脂エマルジョン等を単独、あるいは混合物として用いることができる。
【００７５】
受像層（２５）は、必要に応じて離型剤を含んでいてもよい。離型剤としては、例えば、変性シリコーンオイルを例示することができる。
【００７６】
変性シリコーンオイルは、従来公知のものをいずれも用いることができ、例えば、アミノ変性シリコーン、エポキシ変性シリコーン、カルボキシ変性シリコーン、カルビノール変性シリコーン、メタクリル変性シリコーン、メルカプト変性シリコーン、フェノール変性シリコーンなどの反応性シリコーンオイルや、アルキル変性シリコーン、ポリエーテル変性シリコーン、フェニル変性シリコーン、メチルスチリル変性シリコーン、高級脂肪酸エステル変性シリコーン、親水性特殊変性シリコーン、フッ素変性シリコーンなどのような非反応性シリコーンオイルなどを挙げることができるが、中でもポリエーテル変性シリコーンを好適に用いることができる。
【００７７】
ポリエーテル変性シリコーンの具体的な例としては、信越化学工業（株）製のＫＦ−３５１Ａ、ＫＦ−３５２Ａ、ＫＦ３５３、ＫＦ−３５４Ｌ、ＫＦ−３５５Ａ、ＫＦ−６１５Ａ、ＫＦ−９４５等が挙げられる。
【００７８】
受像層（２５）には、上記の各成分のほか、必要に応じて架橋剤を含んでいても良い。架橋剤としては、上記樹脂骨格に存在するカルボン酸との架橋構造を形成させるものであれば適宜用いられる。架橋構造を形成できるものとしては、カルボジイミド系化合物、アジリジン系化合物、オキサゾリン系化合物等が挙げられる。
【００７９】
カルボジイミドの具体的な例としては、日清紡ケミカル（株）製のカルボジライトＥ−０５、Ｖ−０２などが挙げられる。アジリジンの具体的な例としては（株）日本触媒製のケミタイトＰＺ−３３、オキサゾリンの具体的な例としては、（株）日本触媒製のエポクロスＷＳシリーズが挙げられる。
【００８０】
受像層（２５）を形成する方法としては、従来公知のコーティング法を用いることができ、グラビアコート法、リバースグラビアコート法、ロールコート法、バーコート法、ダイコート法等により塗布した後、乾燥する方法が挙げられる。
【００８１】
溶剤としては、水系であることが望ましいが、必要に応じてエタノールやイソプロパノールなどのアルコール類、エチレングリコール、プロピレングリコール、ジエチレングリコールジエチルエーテルなどに代表される造膜助剤等を本発明に影響のない範囲で添加することができる。
【００８２】
受像層（２５）の厚さは、特に制限はなく、例えば０．１μｍ〜５．０μｍ程度であることが望ましい。
【００８３】
０．１μｍ以下の場合には所望する濃度が得られず、５．０μｍより厚い場合には、受像層（２５）に応力集中が生じ、ヒビやクラックなどが入り外観が悪化することがある。
【００８４】
グリップ層（２６）は、プリンタ内で、グリップローラすなわち金属ローラのスパイクを食い込ませ、熱転写受像紙（２０）の搬送精度を向上させるためのもので、ポリエチレン樹脂から成り、結晶化度５５％以上であることが重要である。ポリエチレンを用いる理由は、紙等の支持体（２１）との接着性に優れるためである。
【００８５】
ポリエチレンは、エクストルーダー成形によって膜を得ることができ、製膜条件を調整することで結晶化度はコントロールできる。グリップ層の結晶化度のコントロールは、樹脂密度の選択、また、押出条件によって制御が可能である。
【００８６】
結晶化度を高めたい場合には、比較的密度の高い樹脂を選定し、押出後の冷却ロール温度を高めることで、除冷却させることで結晶化度を高くすることができる。一方で結晶化度を低くしたい場合には、比較的低密度の樹脂を選定し、押出後の冷却ロール温度を低くし、急冷却させることで結晶化度を低く設定することができる。
【００８７】
結晶化度はラマン分光法、示差走査熱量計によるピーク面積、Ｘ線回折法等で結晶化度を測定することができる。
【００８８】
グリップ層（２６）の結晶化度が５５％未満の場合、グリップ層が粘性を持つためにグリップローラとグリップ層とのグリップ性能（スパイクの食い込みやすさ）が悪くなる。その結果、イエロー、マゼンダ、シアン、オーバーコートと面々に順次印画を重ねるごとに、搬送精度が低下し見当ズレの発生につながる。
【００８９】
一方で、グリップ層（２６）の結晶化度が５５％以上の場合には、グリップ層が適度な弾性力を持つことで、グリップローラとグリップ層とのグリップ性能（スパイクの食い込みやすさ）が向上する。
【００９０】
その結果、搬送精度が上がり、見当ズレの抑制をすることができる。上述の熱転写リボン（１０）における染料層（１２）の表面Ｓｉ量％のコントロールと併用をすることで、この抑制効果はさらに高まり見当ズレを確実に防ぐことが出来る。
【００９１】
このようなグリップ層（２６）の厚さは、特に制限されるものではなく、例えば１μｍ〜３０μｍであっても良い。
【００９２】
本実施形態においては、上述した熱転写リボンと熱転写受像紙をセットとして用いることにより、見当ズレを抑制し、昇華型熱転写プリンタ正常動作可能なメディアを提供できる。
【実施例】
【００９３】
以下、実施例及び比較例を示して本発明を具体的に説明する。ただし、本発明は以下の実施例に限定されるものではない。
【００９４】
（実施例１）
〔熱転写リボンの作製〕
基材として厚さ４．５μｍのＰＥＴフィルム（東レ（株）製）の一方の面上に、耐熱滑性層を、グラビアコート法により乾燥時の厚さが１．３μｍとなるように塗布した。
【００９５】
続いて基材の他方の面上に、染料層イエローインキ、染料層マゼンダインキ、染料層シアンインキ、オーバーコート剥離剤、オーバーコート接着剤を順次面々に印刷して形成させ、ドライ塗布量が０．８ｇ／ｍ２となるように塗布し、乾燥時の厚さが０．８μｍとなるように染料層を形成して、熱転写リボンを得た染料層処方、オーバーコート層処方は下記の通りとした。また、このときの染料層表層の表面Ｓｉ量％を４．０％となるように乾燥条件を調整し熱転写リボンを得た。
【００９６】
＜染料層イエローインキ＞
［メインバインダー成分］
ＫＳ−５： ポリピニルプチラール樹脂、積水化学工業株式会社製  ５．０部
［染料］
ＨＳＹ２７０１ ： 三菱ケミカル株式会社製  ２．５部
Ｐ Ｙ Ｌ ３ Ｇ ： 三菱ケミカル株式会社製  ２．４部
［シリコーンオイル］
ＫＦ３９３：信越化学工業株式会社製        ０．２部
ＥＦＫＡ３０３０：ＢＡＳＦ社製            ０．１部
［溶剤］
ＭＥＫ：メチルエチルケトン                  ５８部
ＴＯＬ：トルエン                            ２９部
ＡＮＯＮ：シクロヘキサノン                ２．７部
【００９７】
＜染料層マゼンタインキ＞
［メインバインダー成分］
ＫＳ−５：ポリビニルブチラール樹脂、積水化学工業株式会社製  ５．０部
［染料］
ＦＳＲｅｄｌ３６７：有本化学業株式会社製    ２．６部
ＨＳＲ２１７４：三菱ケミカル業株式会社製    ２．３部
［シリコーンオイル］
ＫＦ３９３：信越化学工業株式会社製          ０．２部
ＥＦＫＡ３０３０：ＢＡＳＦ社製              ０．１部
［溶剤］
ＭＥＫ：メチルエチルケトン                    ５８部
ＴＯＬ：トルエン                              ２９部
ＡＮＯＮ：シクロヘキサノン                  ２．７部
【００９８】
＜染料層シアンインキ＞
［メインバインダー成分］
ＫＳ−５：ポリビニルブチラール樹脂、積水化学工業株式会社製  ５．０部
［染料］
ＨＳＢ２６５１：三菱ケミカル株式会社製    ２．４５部
ＨＳＢ２１９４：三菱ケミカル株式会社製    ２．４５部
［シリコーンオイル］
ＫＦ３９３：信越化学工業株式会社製          ０．２部
ＥＦＫＡ３０３０：ＢＡＳＦ社製              ０．１部
［溶剤］
ＭＥＫ：メチルエチルケトン                    ５８部
ＴＯＬ：トルエン                              ２９部
ＡＮＯＮ：シクロヘキサノン                  ２．７部
【００９９】
＜オーバーコート剥離剤＞
ＢＲ−５２：三菱ケミカル株式会社製          １０部
ＭＥＫ：メチルエチルケトン                  ４５部
ＴＯＬ：トルエン                            ４５部
【０１００】
＜オーバーコート接着剤＞
ＭＢ−２３８９：三菱ケミカル株式会社製      １０部
ＭＥＫ：メチルエチルケトン                  ９０部
【０１０１】
〔熱転写受像紙の作製〕
熱転写受像紙は、エクストルーダーラミネートにより作製した。まずグリップ層を形成させるため支持体である紙の上に、高密度ポリエチレン（日本ポリエチレン株式会社製  ノバテック  ＨＪ５８０Ｎ）がｌ６μｍとなるように押し出しコーティングで形成した。ここで押し出した膜の結晶化度は５６％となるように押出温度を調整した。
【０１０２】
さらに紙の一方の面上に接着層として低密度ポリエチレン（日本ポリエチレン株式会社製ノバテック  ＨＬＣ６００Ａ）を１０μｍとなるように押し出し、ミクロボイドを含む４２μｍのプラスチックフィルム（東洋紡株式会社製  カミシャインＫＳ１００）をラミネートした。更にミクロボイドを有するプラスチックフィルム上にプライマインキを用いて、プライマ層として乾燥時の厚さが１μｍとなるように形成した。
【０１０３】
その後、該プライマ層上に受像層インキをリバースグラビアコートにてドライ塗布量３．０ｇ／ｍ２、乾燥時の厚さが２．８μｍとなるように受像層を形成し、熱転写受像紙を作製した。
【０１０４】
＜プライマインキ＞
スーパーフレックス１７０：ウレタンコート剤、第一工業製薬株式会社製  ５０部
純水：                                                              ５０部
【０１０５】
＜受像層インキ＞
ビニブラン６９０：塩ビアクリルエマルジョン、日信化学工業株式会社製  ５０部
ＫＦ３５２Ａ：ポリエーテルシリコーン離型剤、信越化学工業株式会社製    ５部
純水：                                                              ３０部
イソプロパノール：                                                  １５部
【０１０６】
（実施例２）
実施例１の表面Ｓｉ量％が６．９％となるように乾燥条件を調整し、その他は実施例１と同様に熱転写リボン、熱転写受像紙を作製した。
【０１０７】
（比較例１）
実施例１の表面Ｓｉ量％が３．５％となるように乾燥条件を調整し、その他は実施例１と同様に熱転写リボン、熱転写受像紙を作製した。
【０１０８】
（比較例２）
実施例１の表面Ｓｉ量％が７．５％となるように乾燥条件を調整し、その他は実施例１と同様に熱転写リボン、熱転写受像紙を作製した。
【０１０９】
（比較例３）
実施例１の表面Ｓｉ量％が５．０％となるように乾燥条件を調整し、グリップ層を形成させるため紙の上に、高密度ポリエチレン（日本ポリエチレン株式会社製  ノバテックＨＪ５８０Ｎ）と低密度ポリエチレン（日本ポリエチレン株式会社製  ノバテックＬＣ６００Ａ）を１：１でドライブレンドしたものを用い１６μｍとなるように押し出しコーティングで形成した。ここで押し出した膜の結晶化度は４０％となるように押出温度を調整した。その他は実施例１と同様に熱転写リボン、熱転写受像紙を作製した。
【０１１０】
（比較例４）
実施例１の表面Ｓｉ量％が７．５％となるように乾燥条件を調整し、グリップ層を形成させるため紙の上に、高密度ポリエチレン（日本ポリエチレン株式会社製  ノバテックＨＪ５８０Ｎ）と低密度ポリエチレン（日本ポリエチレン株式会社製  ノバテックＬＣ６００Ａ）を１：１でドライブレンドしたものを用い１６μｍとなるように押し出しコーティングで形成した。ここで押し出した膜の結晶化度は４０％となるように押出温度を調整した。その他は実施例１と同様に熱転写リボン、熱転写受像紙を作製した。
【０１１１】
［プリンタ動作評価］
プリンタのイニシャライズ動作確認として富士フィルム株式会社製の昇華型熱転写プリンターＡＳＫ３００を用いて評価を行った。
【０１１２】
イニシャライズ動作は、熱転写リボンと熱転写受像紙をセットし、イニシャライズ動作が完了した場合を○、イニシャライズ動作が完了せずに熱転写リボン貼り付きが生じて完了できなかった場合を×とした。
【０１１３】
［イニシャライズ後の帯電測定］
プリンタのイニシャライズ動作後の熱転写リボンの帯電量を測定した。熱転写リボンの帯電は、デジタル静電電位測定器（春日電機株式会社製ＫＳＤ−１０００）を用いて測定した。
【０１１４】
熱転写リボンの帯電量が５ＫＶ以下の場合は比較的帯電が少なく熱転写リボン同士の貼り付きがないために○とした。一方で熱転写リボンの帯電が２０ＫＶ以上の場合には熱転写リボン同士の貼り付きがおき、イニシャライズ動作が出来なくなり正常動作ができなくなるために×とした。
【０１１５】
［見当ズレ］
見当ズレの評価として、プリンタ内部のグリップローラを錆付かせた状態のものを使用し、十字模様つきのグレーベタ画像を使用した。上記の昇華型熱転写プリンターを用いて印画し、十字模様がイエロー、マゼンタ、シアンと順々に印画した際に、イエロー、マゼンタ、シアンの印画時の十字画像のいずれかが、０．０５ｍｍ以上ずれた場合を×とし、０．０２ｍｍ〜０．０５ｍｍ未満の場合は△、０．０２ｍｍ未満の場合には○とした。ズレ量が少ないほど見当ズレが抑制できたと判断できる。
【０１１６】
結果を下記の表１に示す。
【０１１７】
【表１】
2020015255.tif 000003
【０１１８】
実施例１ならびに実施例２より、染料層表面のＳｉ量％が、４％以上７％未満であり、且つグリップ層の結晶化度が５５％以上の場合には、プリンタ動作においても、また見当ズレにおいても何の問題もなく、印字可能であることが判る。
【０１１９】
これに対して、比較例１では、グリップ層の結晶化度は変わらず、染料層表面のＳｉ量％が、４．０％未満の値となった場合を示しており、この場合はプリンタ動作に問題は見出せないものの、見当ズレが発生している。
【０１２０】
これは、変性シリコーンオイルの添加量が少ないことにより、熱転写リボンの帯電が抑制され、プリンタ内での帯電による動作不具合は発生しないが、サーマルヘッドを用いて転写した際に、熱転写受像紙の受像層と熱転写リボンの染料層との界面における剥離性が低下し、これにより見当ズレが発生したと考えることができる。
【０１２１】
また、比較例２では、グリップ層の結晶化度は変わらず、染料層表面のＳｉ量％を７．０％以上とした場合を示しており、この場合はプリンタ動作のイニシャライズ動作で張り付きが発生している。
【０１２２】
これは、変性シリコーンオイルの添加量が多いことにより、受像層と染料層との剥離性は良好だが、熱転写リボン表面の帯電量が２０ＫＶ以上と高い値を示しており、このためにプリンタ内で熱転写リボンの静電気による張り付きが発生していると考えることができる。
【０１２３】
比較例３では、染料層表面のＳｉ量％は適性範囲内であるが、グリップ層の結晶化度が５５％未満の場合を示しており、この場合はプリンタ動作には問題が見出せないものの、見当ズレが発生している。
【０１２４】
これは、グリップ層の結晶化度が低いことにより、粘性が生じ、プリンタに設置された錆付いたグリップローラのスパイクが、ブリップ層に対して食い込みあるいは抜き取りがスムーズに行われず、見当ズレが発生したと考えることができる。
【０１２５】
比較例４では、染料層表面のＳｉ量％が７．０％以上であり、且つグリップ層の結晶化度が５５％未満の場合を示しており、この場合にはプリンタ動作ならびに見当ズレの双方において、不具合が発生していることが判る。
【０１２６】
以上の結果より、本発明の実施形態に係る熱転写リボンと熱転写受像紙のセットを用いることにより、見当ズレを抑制し、プリンタの動作性不良を発生させず、熱転写受像紙の搬送性を向上させることができることが判る。
【符号の説明】
【０１２７】
１０  …  熱転写リボン
１１  …  基材
１２  …  染料層
１３  …  耐熱滑性層
１４  …  イエロー染料層
１５  …  マゼンタ染料層
１６  …  シアン染料層
１７  …  オーバーコート剥離層
１８  …  オーバーコート接着層
１９  …  オーバーコート層
２０  …  熱転写受像紙
２１  …  支持体
２２  …  接着剤層
２３  …  プラスチックフィルム層
２４  …  プライマ層
２５  …  受像層
２６  …  グリップ層
【図１】
2020015255.tif 000004
【図２】
2020015255.tif 000005